(57)【特許請求の範囲】
【請求項１】
底の無いカップ形状をなす炭素六角網層が多数積層した、気相成長法による炭素繊維であって、炭素六角網層の端面が露出しており、前記底の無いカップ形状をなす、各炭素六角網層の表裏面で、各炭素六角網層の炭素原子がホウ素原子に置換されることで、炭素六角網層に、ホウ素原子を頂点とする裾の広い突起が形成されて、各炭素六角網層間がジグザグ状に入り組んでいることを特徴とする気相成長法による炭素繊維。
【請求項２】
底の無いカップ形状をなす炭素六角網層が数個〜数百個積層した炭素繊維であることを特徴とする請求項１記載の気相成長法による炭素繊維。
【請求項３】
節の無い中空状をなすことを特徴とする請求項１または２記載の気相成長法による炭素繊維。
【請求項４】
中空部の外表面および内表面側の炭素六角網層の端面が露出していることを特徴とする請求項３記載の気相成長法による炭素繊維。
【請求項５】
２％以上の外表面で炭素六角網層の端面が露出していることを特徴とする請求項１、２、３または４記載の気相成長法による炭素繊維。
【請求項６】
炭素六角網層の端面が露出している表面の部位が、該端面が不揃いで、原子の大きさレベルでの微細な凹凸を呈していることを特徴とする請求項１、２、３、４または５記載の気相成長法による炭素繊維。
【請求項７】
前記底の無いカップ形状をなす炭素六角網層が多数積層した、気相成長法による炭素繊維が、２５００℃以上の高温で熱処理しても、黒鉛化しない炭素繊維であることを特徴とする請求項１〜６のうちのいずれか１項記載の気相成長法による炭素繊維。
【請求項８】
前記底の無いカップ形状をなす炭素六角網層が多数積層した、気相成長法による炭素繊維が、２５００℃以上の高温で熱処理しても、ラマンスペクトルのＤピーク（１３６０ｃｍ-1）が消失しない炭素繊維であることを特徴とする請求項１〜７のうちのいずれか１項記載の気相成長法による炭素繊維。
【請求項９】
請求項１〜８のうちのいずれか１項記載の気相成長法による炭素繊維からなることを特徴とするリチウム二次電池用電極材。
【請求項１０】
請求項１〜８のうちのいずれか１項記載の気相成長法による炭素繊維を電極材として用いたことを特徴とするリチウム二次電池。
【発明の詳細な説明】
【０００１】
【発明の属する技術分野】
本発明は気相成長法による炭素繊維、リチウム二次電池用負極材およびリチウム二次電池に関する。
【０００２】
【従来技術】
リチウム二次電池は、各種二次電池の中で、携帯電話やノートパソコンに代表される情報通信機器に必須の電源として使用され、モバイル機器の小型軽量化に寄与している。
かかるリチウム二次電池の電極材（添加材）として、電極の強度付与、導電性付与等の目的で黒鉛や炭素繊維が用いられている。
リチウム二次電池の正極材、負極材ともに層状構造を有しており、充電時には正極からリチウムイオンが引き抜かれ、負極の炭素六角網層間に挿入されてリチウム層間化合物を形成する。放電時には逆に炭素負極から正極へリチウムイオンが移動する反応が起こる。
電極材の炭素材料は上記のように、リチウムイオンを吸蔵、放出する機能を有し、この吸蔵、放出機能の良否が充放電特性等の電池特性に大きな影響を与える。
【０００３】
【発明が解決しようとする課題】
黒鉛、特に異方性グラファイトは典型的な層状構造を有し、種々の原子、分子を導入してグラファイト層間化合物（Graphite  Intercalation  Compounds；ＧＩＣ）を形成する。この黒鉛の層間にリチウムイオンが挿入されると、層間が広がり、電極材（特に負極材）は膨張する。このような状態で充放電が繰り返されると、電極の変形がもたらされたり、金属リチウムの析出が起こりやすくなり、容量劣化や内部ショートの原因となる。また層間が伸縮を繰り返すと、黒鉛結晶構造の破壊原因となり、サイクル特性（寿命）に悪影響を与える。加えて、黒鉛は電極材として導電性に劣るという課題がある。
一方、炭素材料には、気相成長法によって製造されるチューブ状の炭素繊維も知られている。この炭素繊維は複数の同心状の炭素六角網層が形成されたチューブ状をなし、負極材として用いられる場合、リチウムイオンの挿入口は繊維の端面でしかなく、十分なリチウム層間化合物が形成されず、電気エネルギー密度が小さく、十分な容量が得られないという課題がある。また炭素六角網層が同心状をなすため、リチウムイオンが挿入されると、同心状の炭素六角網層が無理に押し広げられ、ストレスが生じて、やはり結晶構造の破壊原因となるという課題がある。
【０００４】
そこで本発明は上記課題を解決すべくなされたもので、その目的とするところは、各種の電極材料等に好適に用いることができる気相成長法による炭素繊維、寿命性能に優れ、容量増加も図れるリチウム二次電池用負極材およびリチウム二次電池を提供するにある。
【０００５】
【課題を解決するための手段】
上記課題を解決するため、本発明に係る気相成長法による炭素繊維は、底の無いカップ形状をなす炭素六角網層が多数積層した、気相成長法による炭素繊維であって、炭素六角網層の端面が露出しており、前記底の無いカップ形状をなす、各炭素六角網層の表裏面で、各炭素六角網層の炭素原子がホウ素原子に置換されることで、炭素六角網層に、ホウ素原子を頂点とする裾の広い突起が形成されて、各炭素六角網層間がジグザグ状に入り組んでいることを特徴とする。
【０００６】
底の無いカップ形状をなす炭素六角網層が数個〜数百個積層した炭素繊維であることを特徴とする。
節の無い中空状をなすことを特徴とする。
また、中空部の外表面および内表面側の炭素六角網層の端面が露出していることを特徴とする。
２％以上（さらに好ましくは７％以上）の外表面で炭素六角網層の端面が露出していると好適である。
また、炭素六角網層の端面が露出している表面の部位が、該端面が不揃いで、原子の大きさレベルでの微細な凹凸を呈していることを特徴とする。
さらに、２５００℃以上の高温で熱処理しても、黒鉛化しないことを特徴とする。このことは、２５００℃以上の高温で熱処理しても、ラマンスペクトルのＤピーク（１３６０ｃｍ-1）が消失しないことから明らかである。
上記気相成長法による炭素繊維をリチウム二次電池用電極材に用いて、高出力特性、長寿命、性能の安定化に優れ、また容量増加も図れるリチウム二次電池を提供できる。
【０００７】
【発明の実施の形態】
以下本発明の好適な実施の形態を添付図面に基づき詳細に説明する。
本発明に係る気相成長法による炭素繊維は、底の無いカップ形状をなす炭素六角網層が多数積層した、気相成長法による炭素繊維（以下単に炭素繊維あるいはヘリンボン構造の炭素繊維という）であって、炭素六角網層の端面が露出しており、炭素六角網層の炭素原子の一部がホウ素原子に置換されて、該ホウ素原子を頂点とする突起が形成されているものである。
まず、以下にヘリンボン構造の炭素繊維の製造方法の一例を説明する。
反応器は公知の縦型反応器を用いた。
原料にベンゼンを用い、ほぼ２０℃の蒸気圧となる分圧で、水素気流により反応器に、流量０．３l／hでチャンバーに送り込んだ。触媒はフェロセンを用い、１８５℃で気化させ、ほぼ３×１０-7mol/sの濃度でチャンバーに送り込んだ。反応温度は約１１００℃、反応時間が約２０分で、直径が平均約１００ｎｍのヘリンボン構造の炭素繊維が得られた。原料の流量、反応温度を調節する（反応器の大きさ等によって異なる）ことで、底の無いカップ形状をなす炭素六角網層が多数積層され、数十ｎｍ〜数十μｍの範囲に亙って節（ブリッジ）の無い中空の炭素繊維が得られる。また、後記するように、この底の無いカップ形状をなす炭素六角網層が多数積層された炭素繊維をグラインディングすることによって、底の無いカップ形状をなす炭素六角網層が数個〜数百個積層された炭素繊維に長さ調整してもよい。
【０００８】
ボロンドーピングの説明の前に、まず、上記のようにして得られる炭素繊維の特性について説明する。
図１は、上記気相成長法によって製造したヘリンボン構造の炭素繊維の透過型電子顕微鏡写真の複写図、図２はその拡大図、図３はその模式図である。
図から明らかなように、傾斜した炭素六角網層１０を覆って、アモルファス状の余剰炭素が堆積した堆積層１２が形成されていることがわかる。１４は中心孔である。
このような堆積層１２が形成されている炭素繊維を、４００℃以上、好ましくは５００℃以上、一層好ましくは５２０℃以上５３０℃以下の温度で、大気中で１〜数時間加熱することにより、堆積層１２が酸化されて熱分解し、除去されて炭素六角網層の端面（六員環端）が一部露出する。
あるいは、超臨界水により炭素繊維を洗浄することによっても堆積層１２を除去でき、炭素六角網層の端面を露出させることができる。
あるいはまた上記炭素繊維を塩酸または硫酸中に浸漬し、スターラーで撹拌しつつ８０℃程度に加熱しても堆積層１２を除去できる。
【０００９】
図４は、上記のように約５３０℃の温度で、大気中１時間熱処理したヘリンボン構造の炭素繊維の透過型電子顕微鏡写真の複写図、図５はその拡大図、図６はさらにその拡大図、図７はその模式図である。
図５〜図７から明らかなように、上記のように熱処理を行うことによって、堆積層１２の一部が除去され、炭素六角網層１０の端面（炭素六員環端）が露出していることがわかる。なお、残留している堆積層１２もほとんど分解されていて、単に付着している程度のものと考えられる。熱処理を数時間行い、また超臨界水での洗浄を併用すれば、堆積層１２を１００％除去することも可能である。
また、図４に明らかなように、炭素繊維１０は、底の無いカップ形状をなす炭素網面が多数積層しており、少なくとも数十ｎｍ〜数十μｍの範囲で中空状をなしている。
中心線に対する炭素六角網層の傾斜角は２５°〜３５°程度である。
【００１０】
また、図６や図７に明確なように、炭素六角網層１０の端面が露出している外表面および内表面の部位が、端面が不揃いで、ｎｍ（ナノメーター）、すなわち原子の大きさレベルでの微細な凹凸１６を呈していることがわかる。図２に示すように、堆積層１２の除去前は明確でないが、上記の熱処理により堆積層１２を除去することによって、凹凸１６が現れた。
露出している炭素六角網層１０の端面は、他の原子と結びつきやすく、きわめて活性度の高いものである。これは大気中での熱処理により、堆積層１２が除去されつつ、露出する炭素六角網層の端面に、フェノール性水酸基、カルボキシル基、キノン型カルボニル基、ラクトン基などの含酸素官能基が増大し、これら含酸素官能基が親水性、各種物質に対する親和性が高いからと考えられる。
また中空構造をなすこと、および凹凸１６によるアンカー効果は大きい。
実際、樹脂バインダーにより多数の炭素繊維を固め、銅箔上に塗布し、乾燥させて負極を形成する際の、バインダーとの結着力も良好で、このことが電極の寿命を延ばす一因と考えられる。
【００１１】
図８は、ヘリンボン構造の炭素繊維（サンプルＮＯ.２４ＰＳ）を、大気中で、１時間、それぞれ５００℃、５２０℃、５３０℃、５４０℃で熱処理した後の、炭素繊維のラマンスペクトルを示す。
上記熱処理を行うことによって、堆積層１２が除去されることは図５〜図７で示したが、図８のラマンスペクトルから明らかなように、Ｄピーク（１３６０ｃｍ-1）およびＧピーク（１５８０ｃｍ-1）が存在することから、このものは炭素繊維であるとともに、黒鉛化構造でない炭素繊維であることが示される。
【００１２】
すなわち、上記ヘリンボン構造の炭素繊維は、炭素網面のずれた（グラインド）乱層構造（Turbostratic  Structure）を有していると考えられる。
この乱層構造炭素繊維では、各炭素六角網面が平行な積層構造は有しているが各六角網面が平面方向にずれた、あるいは回転した積層構造となっていて、結晶学的規則性は有しない。
この乱層構造の特徴は、層間への他の原子等のインターカレーションが生じにくい点である。しかし、リチウムイオンの大きさレベルの原子の進入は許容する。
【００１３】
図９は、上記熱処理を行って炭素六角網層の端面を露出させた、サンプルＮＯ.１９ＰＳと、サンプルＮＯ．２４ＰＳの炭素繊維のラマンスペクトルを示す。
また図１０は、上記炭素六角網層の端面を露出させた、サンプルＮＯ.１９ＰＳと、サンプルＮＯ．２４ＰＳの炭素繊維に３０００℃の熱処理（通常の黒鉛化処理）を行った後の炭素繊維のラマンスペクトルを示す。
図１０に示すように、炭素六角網層の端面を露出させた炭素繊維に黒鉛化処理を行っても、Ｄピークが消失しないことがわかる。これは、黒鉛化処理を行っても黒鉛化していないことを示す。
図示しないが、Ｘ線回折を行っても、１１２面の回折線が出てこないことからも、上記炭素繊維は黒鉛化していないことが判明した。
【００１４】
黒鉛化処理を行っても黒鉛化しないということは、黒鉛化しやすい堆積層１２が除去されているからと考えられる。そして、残ったヘリンボン構造の部位が黒鉛化しないということが明らかとなった。
上記のようにして得られる、炭素網層が露出した炭素繊維を、リチウム二次電池の電極材（電極の添加材）として用いるのである。
【００１５】
上記電極材（炭素繊維）は、上記のように底の無いカップ状をなす炭素網層１０が多数積層し数十ｎｍ〜数十μｍに亘って節がなく中空状になっている構造をなすことから、長さ方向に伸縮する特性を有する。炭素網層１０間にリチウムイオンが外表面および内表面側から進入すると炭素網層１０間が広がり、炭素繊維は長さ方向に伸長する（図１１）。逆にリチウムイオンが炭素網層１０間から放出されると、炭素網層１０間は狭まり、炭素繊維が長さ方向に縮まる（図１２）。
このことは何を意味するかというと、リチウムイオンの繰り返しの進入、放出によるストレスが、炭素繊維の伸縮により吸収され、かつ、リチウムイオンの進入、放出が炭素繊維の外表面からだけでなく、内表面からもなされるので、実際上炭素繊維にほとんど物理的なストレスが加わらず、その結晶構造が破壊されないということを意味している。このことが電池の高出力特性、寿命性能を向上させ、また性能を安定化させるのである。
【００１６】
この点負極材に黒鉛を用いると、黒鉛はリチウムイオンの進入により、単に膨張し、復帰しづらいので、結晶構造が破壊されやすいし、同心状の炭素網層が積層したチューブ状の炭素繊維を負極材に用いた場合にあっては、チューブ端面からリチウムイオンが無理に進入するため、繰り返しの大きなストレスが加わるのである。
【００１７】
また、本実施の形態における電極材（炭素繊維）は、底の無いカップ状をなす炭素網層の、繊維内外に露出する端面（エッジ）が極めて高い活性力を有する点を特徴としている。このように高い活性力を有するエッジにリチウムイオンが吸着されやすく、したがって、多量のリチウムイオンの吸蔵性を有し、このことが電池容量を大きくできる要因となっている。加えて炭素繊維の中心孔１４にも電解液が入り、保持されることは、繊維内に露出する端面（エッジ）での多量のリチウムイオンの吸蔵性を助け、電池容量を大きくできる要因となっている。
【００１８】
上記のようにして得られるヘリンボン構造をなす炭素繊維は、底の無いカップ形状、すなわち断面がハの字状をなす単位炭素六角網層が数万〜数十万個積層している短繊維である。この短繊維は、分子量（長さ）が大きく不溶性である。
上記短繊維を、単位炭素六角網層が、数個〜数百個積層されたものに分断したものも好適に用いることができる。
【００１９】
上記短繊維を分断するには、水あるいは溶媒を適宜量加えて、乳鉢を用いて乳棒により緩やかにすりつぶすことによって行える。
すなわち、上記短繊維（堆積層１２が形成されたもの、堆積層１２が一部あるいは全部除去されたもの、いずれでもよい）を乳鉢に入れ、乳棒により機械的に緩やかに短繊維をすりつぶすのである。
乳鉢での処理時間を経験的に制御することによって、単位炭素六角網層が数個〜数百個積層した炭素繊維を得ることができる。
【００２０】
その際、環状の炭素六角網層は比較的強度が高く、各炭素六角網層間は弱いファンデアワールス力によって結合しているにすぎないので、環状炭素六角網層はつぶれることはなく、特に弱い結合部分の炭素六角網層間で分離されることとなる。
なお、上記短繊維を液体窒素中で乳鉢によりすりつぶすようにすると好適である。液体窒素が蒸発する際、空気中の水分が吸収され、氷となるので、氷とともに短繊維を乳棒によりすりつぶすことによって、機械的ストレスを軽減し、上記の単位繊維層間での分離が行える。
【００２１】
工業的には、上記炭素繊維をボールミリングによってグラインディング処理するとよい。
以下にボールミリングによって炭素繊維の長さ調整をした実施例を説明する。
ボールミルはアサヒ理化製作所製のものを用いた。
使用ボールは直径５ｍｍのアルミナ製である。上記炭素繊維を１ｇ、アルミナボール２００ｇ、蒸留水５０ｃｃをセル中に入れ、３５０ｒｐｍの回転速度で処理をし、１、３、５，１０、２４の各時間経過毎にサンプリングした。
【００２２】
図１３は、レーザー粒度分布計を用いた計測した、各時間経過毎の炭素繊維の長さ分布を示す。
図１３から明らかなように、ミリング時間が経過するにつれて、線長が短くなっていく。特に１０時間経過後は、１０μｍ以下に急激に線長が下がる。２４時間経過後は、１μｍ前後に別のピークが発生しており、より細かい線長になっているのが明らかである。１μｍ前後にピークが現れたのは、長さと直径がほとんど等しくなり、直径分をダブルカウントした結果と考えられる。
【００２３】
図１４は、上記のようにして、底のないカップ形状をなす炭素網装置が数十個積層した状態に長さ調整された、非常に興味のある炭素繊維の透過型電子顕微鏡写真の複写図である。節の無い中空状をなしている。また中空部の外表面および内表面側の炭素網層の端面が露出している。この炭素繊維は、長さおよび直径が約６０ｎｍで、肉厚の薄い、空洞部の大きなチューブ状をなしている。ボールミリングの条件により種々の長さのものに調整が可能となる。
このように、底の無いカップ形状をなす炭素網層が抜け出すようにして、分離され、炭素網層の形状が壊されていないことがわかる。
この点、通常の、同心状をなすカーボンナノチューブをグラインディングすると、チューブが割れ、外表面に軸方向に亀裂が生じたり、ささくれ立ちが生じ、また、いわゆる芯が抜けたような状態が生じたりして、長さ調整が困難であった。
【００２４】
上記のように長さ調整することによって微細粒となることから、バインダーへの分散性がより良好になり、バインダーとの結着力がより強くなり、電極の寿命が延びる。
また、底の無いカップ形状をなす炭素網層の端面がより多く露出することになり、この高い活性力を有するエッジにリチウムイオンがより吸着されやすく、したがって、ますます多量のリチウムイオンが吸蔵され、このことが電池容量をより大きくできる要因となっている。また、炭素繊維の中心孔１４にも電解液がより入りやすくなり、保持されることとなり、繊維内に露出する端面（エッジ）での多量のリチウムイオンの吸蔵性を助け、電池容量をさらに大きくできる要因となっている。
【００２５】
以上、ヘリンボン構造の炭素繊維について説明した。
本発明に係る気相成長法による炭素繊維は、上記炭素繊維にさらにホウ素原子をドーピング（炭素六角網層の炭素原子の一部をホウ素原子に置換）したものである。
ホウ素原子の置換（ドーピング）は、上記炭素繊維と、酸化ボロン（Ｂ2Ｏ3）あるいはホウ素粉末とを、炭素繊維に対してボロンが約５ｗｔ％となるように混合し、黒鉛抵抗炉、アルゴン等の非酸化性雰囲気中で、２５００℃以上の温度で、１０分間程度熱処理することでなされる。この処理によって、１〜１０アトミック％のホウ素原子を置換できる。
【００２６】
炭素六角網層中の炭素原子がホウ素原子により置換されることで、ホウ素―炭素原子間の原子間距離が長くなり、結果的に平らな炭素六角網層に、ホウ素原子を頂点とする、裾の広い円錐状の突起が形成されるのである。
この突起は、底の無いカップ形状をなす、各炭素六角網層の表裏面で形成される。これにより、各炭素六角網層間が、ジグザグ状に入り組み、カップ状をなす各層間が劈解しにくくなり、炭素繊維の補強がなされる。
上記のように、本実施の形態の炭素繊維は、底の無いカップ形状をなす炭素六角網層が積層されたものであり、この各層間で分離して長さ調整が可能なように、層間で劈解しやすい性質をもっている。しかし、一旦長さ調整した後は分離しないようにすることが好ましい。
この点、上記のように、ホウ素原子を置換することで、層間の物理的強度が増し、劈解しにくくなり、強度が増して、リチウム二次電池の寿命を長くすることができる。
【００２７】
また、各炭素六角網層にホウ素原子が置換されて突起が形成されることから、各層間にリチウムイオンの導電パスが形成され、各層間にリチウムイオンが出入りしやすくなり、一層容量が増加するのである。
【００２８】
リチウム二次電池の負極は、銅箔等の電極箔上に、バインダーで固めた上記電極材を塗布し、硬化させることによって形成する。バインダーはエポキシ樹脂、テフロン（商品名）樹脂などを用いることができる。バインダーの含量は５wt％程度で十分である。なお負極の場合、黒鉛を主材とし、これに上記電極材を添加材として添加してもよい。
正極は、アルミニウム箔等の電極箔上に、バインダーで固めた、上記電極材およびリチウム含有酸化物を塗布し、硬化させて形成する。リチウム含有酸化物は、LiCoO2、LiMn2O4、LiNi O2等の酸化物を用いることができる。
上記炭素繊維を電極の添加材として用いる場合、１ｗｔ％以上添加する。
【００２９】
電解液は、プロピレンカーボネートを溶媒とし、過塩素酸リチウムを溶質とした液状のもの、もしくはこの液状のものに有機ポリマーを少量加えて、ポリマー・ゲル化したもの等の公知の液状もしくはゲル状の電解液を用いることができる。
上記の負極、正極にリード線を取りつけ、負極、正極を多孔膜からなる絶縁性セパレータを介在させて巻回し、ケースに収容し、電解液を含浸させて封じることによってリチウム二次電池を構成できる。
図１５は、ボタン状リチウム二次電池を示す。
２１は上蓋、２２は正極、２３はガラスフィルタ、２４は負極（負極材料＋ＰＴＦＥ）、２５はパッキン、２６は下蓋、２７は電解液である。
図１６はポリマー型リチウム二次電池の例を示す。
２８は電極フイルム、２９は負極、３０はポリマー電解質、３２は電極フイルムである。
【００３０】
上記のように、本実施の形態では、電極材に、底の無いカップ状をなす炭素網層１０が多数積層され、数十ｎｍ〜数十μｍに亘って節がなく中空状になっている構造をなす炭素繊維を用いたので、単にチューブ状をなす炭素繊維に比し、屈曲性を有することから、座屈、引っ張り、ねじれ等のストレスに対して強く電極の補強効果に優れると共に、電極材として導電性にも優れる。
また特に、上記電極材を負極に用いたときは、リチウムイオンの吸蔵、放出性に優れ、高いエネルギー密度が実現でき、容量が飛躍的に増大した。また、この炭素繊維は、伸縮性を有し、リチウムイオンの進入、放出に応じて伸縮するので、ストレスが吸収され、充放電を繰り返しても、結晶構造が破壊されず、さらには、ホウ素原子を置換したことによって、層間が劈解しにくくなり、したがって寿命性能に優れている。
【００３１】
その他、上記炭素繊維を、リチウム一次、二次電池の負極材、燃料電池の各種部材（高分子電解質膜、触媒担持体、セパレータ等）等、種々の用途に用いることができる。
【００３２】
【発明の効果】
以上のように、本発明によれば、炭素六角網層中の炭素原子がホウ素原子により置換されることで、ホウ素―炭素原子間の原子間距離が長くなり、結果的に平らな炭素六角網層に、ホウ素原子を頂点とする、裾の広い円錐状の突起が形成され、この突起は、底の無いカップ形状をなす、各炭素六角網層の表裏面で形成されるので、各炭素六角網層間が、ジグザグ状に入り組み、カップ状をなす各層間が劈解しにくくなり、炭素繊維の補強がなされる。
また、高出力特性、長寿命、性能の安定化に優れ、また容量増加も図れ、電極補強にも優れるリチウム二次電池の電極材およびリチウム二次電池を提供できる。
【図面の簡単な説明】
【図１】気相成長法によって製造したヘリンボン構造の炭素繊維の透過型電子顕微鏡写真の複写図である。
【図２】図１の拡大図である。
【図３】図２の模式図である。
【図４】約５３０℃の温度で、大気中１時間熱処理したヘリンボン構造の炭素繊維の透過型電子顕微鏡写真の複写図である。
【図５】図４の拡大図である。
【図６】図５のさらなる拡大図である。
【図７】図６の模式図である。
【図８】ヘリンボン構造の炭素繊維（サンプルＮＯ.２４ＰＳ）を、大気中で、１時間、それぞれ５００℃、５２０℃、５３０℃、５４０℃で熱処理した後の、炭素繊維のラマンスペクトルを示す。
【図９】上記熱処理を行って炭素網層の端面を露出させた、サンプルＮＯ.１９ＰＳと、サンプルＮＯ．２４ＰＳの炭素繊維のラマンスペクトルを示す。
【図１０】上記炭素網層の端面を露出させた、サンプルＮＯ.１９ＰＳと、サンプルＮＯ．２４ＰＳの炭素繊維に３０００℃の熱処理を行った後の炭素繊維のラマンスペクトルを示す。
【図１１】炭素網層間にリチウムイオンが進入した状態を示す説明図である。
【図１２】炭素網層間からリチウムイオンが放出された状態の説明図である。
【図１３】ボールミリングでグラインディングした際の、経過時間毎の炭素繊維長の分布を示すグラフである。
【図１４】底の無いカップ形状をなす炭素網層が数十個積層された炭素繊維体に分離された状態を示す透過型電子顕微鏡写真の複写図である。
【図１５】ボタン型リチウム二次電池の構成図である。
【図１６】ポリマー型リチウム二次電池の説明図である。
【符号の説明】
１０  炭素網層
１２  堆積層
１４  中心孔
１６  凹凸
２１  上蓋
２２  正極
２３  ガラスフィルタ
２４  負極
２５  パッキン
２６  下蓋
２７  電解液
２８  電極フイルム
２９  負極
３０  ポリマー電解質
３２  電極フイルム
【図１】
0003930276.tif 000002
【図２】
0003930276.tif 000003
【図３】
0003930276.tif 000004
【図４】
0003930276.tif 000005
【図５】
0003930276.tif 000006
【図６】
0003930276.tif 000007
【図７】
0003930276.tif 000008
【図８】
0003930276.tif 000009
【図９】
0003930276.tif 000010
【図１０】
0003930276.tif 000011
【図１１】
0003930276.tif 000012
【図１２】
0003930276.tif 000013
【図１３】
0003930276.tif 000014
【図１４】
0003930276.tif 000015
【図１５】
0003930276.tif 000016
【図１６】
0003930276.tif 000017